(57)【要約】【課題】摩擦係数が小さい樹脂ペレットであっても円滑な押出を行うことができ、良好な光学フィルムの製造を効率的に行うことができる、光学フィルムの製造方法。【解決手段】ペレット状の樹脂を、単軸の押出機に供給する供給工程、及び供給された樹脂を前記押出機により押出す押出工程を含む、光学フィルムの製造方法であって、前記押出機は、バレル及びスクリューを含み、前記押出工程は、前記スクリューを回転させることにより前記樹脂を前記バレルの上流側から下流側へ押し出すことを含み、前記バレルは、上流から順に、供給部、圧縮部、及び計量部をこの順に含み、前記バレルは前記供給部におけるその内壁に溝を有し、前記供給部における前記バレル内壁の温度ＴＦが特定範囲内であり、前記温度ＴＦにおける、前記供給部におけるバレル内壁材料であって前記溝を有しない表面形状を有するものと、前記ペレットとの、動摩擦係数μＦが、０．５０以下である。【選択図】  図１
2020163627.tif 000002
【特許請求の範囲】
【請求項１】
ペレット状の樹脂を、単軸の押出機に供給する供給工程、及び供給された前記樹脂を前記押出機により押出す押出工程を含む、光学フィルムの製造方法であって、
前記押出機は、バレル、及び前記バレル内に設けられたスクリューを含み、前記押出工程は、前記スクリューを回転させることにより前記樹脂を前記バレルの上流側から下流側へ押し出すことを含み、
前記バレルは、上流から順に、供給部、圧縮部、及び計量部をこの順に含み、
前記バレルは、前記供給部におけるその内壁に溝を有し、
前記供給部における、前記バレル内壁の温度ＴＦは、下記式（１）：
Ｔｇ＋９０℃≦ＴＦ≦Ｔｇ＋１８０℃    ・・・（１）
を満たし、但しＴｇは前記樹脂のガラス転移温度であり、
前記温度ＴＦにおける、前記供給部におけるバレル内壁材料であって前記溝を有しない表面形状を有するものと、前記ペレットとの、動摩擦係数μＦが、０．５０以下である、製造方法。
【請求項２】
前記供給部における前記バレル内壁であって前記溝以外の部分の算術平均粗さが０．５μｍ以上１０μｍ以下である、請求項１に記載の製造方法。
【請求項３】
前記スクリューが、前記供給部におけるそのシャフトの内部に空隙を有し、前記押出工程は、前記空隙に流体を存在させ、前記流体を介して、前記供給部における前記シャフトの表面温度ＴＳを、下記式（２）：
Ｔｇ−１０℃≦ＴＳ≦Ｔｇ＋６０℃      ・・・（２）
を満たす範囲に調節することを含む、請求項１又は２に記載の製造方法。
【請求項４】
前記溝が、前記押出機の軸方向と平行な方向に延長する、請求項１〜３のいずれか１項に記載の製造方法。
【請求項５】
前記樹脂が、脂環式構造含有重合体、セルロース系重合体、ポリエチレンテレフタレート系重合体、アクリル系重合体、及びこれらの混合物からなる群より選択される重合体を含む、請求項１〜４のいずれか１項に記載の製造方法。
【発明の詳細な説明】
【技術分野】
【０００１】
本発明は光学フィルムの製造方法に関する。
【背景技術】
【０００２】
光学フィルムの製造方法の一つに、溶融押出成形による製造方法がある。一般的な溶融押出成形の工程は、樹脂を押出機に供給する供給工程、及び供給された樹脂を押出機により押出す押出工程を含む。供給工程において供給される樹脂としては、ペレット等の取り扱いが容易な形状の固体の樹脂が用いられる。押出工程においては、押出機内で樹脂を溶融させ、溶融状態の樹脂を押出機から押し出す。これをさらにダイ等の成形装置に通し、それにより樹脂をフィルムの形状に成形する。
【０００３】
一般的な押出機の例としては、単軸押出機及び二軸押出機が挙げられる。溶融押出成形による光学フィルムの製造においては特に、樹脂のせん断による変性を抑制することができ、且つ簡便な装置としうるという観点から、単軸押出機が好ましく用いられる。一般的な単軸押出機は、円筒形の内腔を有するバレル、及びバレル内に設けられたスクリューを含み、スクリューの回転により樹脂をバレルの上流側から下流側に押し出す構造を有している。
【０００４】
光学フィルムの材料となる樹脂としては、様々な樹脂が挙げられ、近年様々な新しい樹脂が提案されている。例えば、高い耐熱性、耐屈曲性等の良好な性質を有する樹脂として、結晶性を有する脂環式構造含有重合体を含む樹脂が提案されている（特許文献１）。
【先行技術文献】
【特許文献】
【０００５】
【特許文献１】国際公開第２０１８／０１６４４２号
【発明の概要】
【発明が解決しようとする課題】
【０００６】
光学フィルムの材料として近年提案されている新しい樹脂の中には、従来に無い特性を有するものがある。例えば、上に述べた、結晶性を有する脂環式構造含有重合体を含む樹脂のペレットを、単軸押出機で押出す場合、バレル内壁とペレットとの間の摩擦係数が小さいことに起因して、スクリューによる押出しが不十分となり、押出工程の実施が困難となり得る。具体的には、樹脂の流速が不安定になる、樹脂のブロッキングによりスクリューへのトルクが過大となり押出の操作が中断されてしまう、といった不具合が生じ得る。
【０００７】
従って、本発明の目的は、摩擦係数が小さい樹脂ペレットであっても円滑な押出を行うことができ、良好な光学フィルムの製造を効率的に行うことができる、光学フィルムの製造方法を提供することにある。
【課題を解決するための手段】
【０００８】
前記課題を解決するため検討した結果、本発明者は、押出工程において使用する押出機及び押出の条件として特定のものを採用することにより、前記課題を解決しうることを見出し、本発明を完成させた。
すなわち、本発明によれば、以下のものが提供される。
【０００９】
〔１〕  ペレット状の樹脂を、単軸の押出機に供給する供給工程、及び供給された樹脂を前記押出機により押出す押出工程を含む、光学フィルムの製造方法であって、
前記押出機は、バレル、及び前記バレル内に設けられたスクリューを含み、前記押出工程は、前記スクリューを回転させることにより前記樹脂を前記バレルの上流側から下流側へ押し出すことを含み、
前記バレルは、上流から順に、供給部、圧縮部、及び計量部をこの順に含み、
前記バレルは、前記供給部におけるその内壁に溝を有し、
前記供給部における、前記バレル内壁の温度ＴＦは、下記式（１）：
Ｔｇ＋９０℃≦ＴＦ≦Ｔｇ＋１８０℃    ・・・（１）
を満たし、但しＴｇは前記樹脂のガラス転移温度であり、
前記温度ＴＦにおける、前記供給部におけるバレル内壁材料であって前記溝を有しない表面形状を有するものと、前記ペレットとの、動摩擦係数μＦが、０．５０以下である、製造方法。
〔２〕  前記供給部における前記バレル内壁であって前記溝以外の部分の算術平均粗さが０．５μｍ以上１０μｍ以下である、〔１〕に記載の製造方法。
〔３〕  前記スクリューが、前記供給部におけるそのシャフトの内部に空隙を有し、前記押出工程は、前記空隙に流体を存在させ、前記流体を介して、前記供給部における前記シャフトの表面温度ＴＳを、下記式（２）：
Ｔｇ−１０℃≦ＴＳ≦Ｔｇ＋６０℃      ・・・（２）
を満たす範囲に調節することを含む、〔１〕又は〔２〕に記載の製造方法。
〔４〕  前記溝が、前記押出機の軸方向と平行な方向に延長する、〔１〕〜〔３〕のいずれか１項に記載の製造方法。
〔５〕  前記樹脂が、脂環式構造含有重合体、セルロース系重合体、ポリエチレンテレフタレート系重合体、アクリル系重合体、及びこれらの混合物からなる群より選択される重合体を含む、〔１〕〜〔４〕のいずれか１項に記載の製造方法。
【発明の効果】
【００１０】
本発明の光学フィルムの製造方法によれば、摩擦係数が小さい樹脂ペレットであっても円滑な押出を行うことができ、良好な光学フィルムの製造を効率的に行うことができる。
【図面の簡単な説明】
【００１１】
【図１】図１は、本発明の製造方法に用いる押出機の一例を概略的に示す側面図である。
【図２】図２は、図１に示す押出機１００の、供給部１２０Ｆ内のある位置における、中心軸１３０ＡＸに垂直な面に沿った断面図である。
【図３】図３は、動摩擦係数μＦの測定装置を概略的に示す縦断面図である。
【発明を実施するための形態】
【００１２】
以下、本発明について実施形態及び例示物を示して詳細に説明する。ただし、本発明は以下に示す実施形態及び例示物に限定されるものでは無く、本発明の特許請求の範囲及びその均等の範囲を逸脱しない範囲において任意に変更して実施しうる。
【００１３】
〔１．光学フィルムの製造方法の概要〕
本発明の光学フィルムの製造方法は、ペレット状の樹脂を、単軸の押出機に供給する供給工程、及び供給された樹脂を押出機により押出す押出工程を含む。押出機は、バレル、及びバレル内に設けられたスクリューを含む。押出工程は、スクリューを回転させることにより樹脂をバレルの上流側から下流側へ押し出すことを含む。
【００１４】
本発明の製造方法に用いる押出機、及びそれを用いた供給工程及び押出工程の例を、図１〜図２を参照して説明する。
図１は、本発明の製造方法に用いる押出機の一例を概略的に示す側面図である。図２は、図１に示す押出機１００の、供給部１２０Ｆ内のある位置における、中心軸１３０ＡＸに垂直な面に沿った断面図である。図１においては、図示の便宜のため、押出機１００の構成要素のうち、スクリュー１３０以外の部材はスクリュー１３０の中心軸１３０ＡＸを通る面で切断した縦断面を示す。
【００１５】
図１において、押出機１００は、バレル１２０、バレル１２０の上流部分に設けられたホッパー１１０、及びバレル１２０の内部に設けられたスクリュー１３０を含む。
【００１６】
ホッパー１１０は、バレル１２０の上流部分の樹脂投入口１２１に嵌合した状態で設けられる。ホッパー１１０の上部開口１１１から投入された樹脂のペレット２０１は、ホッパー１１０の下部開口１１２から流出し、樹脂投入口１２１からバレル１２０内に流入し、これにより供給工程が達成される。供給されたペレット２０１は、バレル１２０及びスクリュー１３０による押出工程に供される。
【００１７】
スクリュー１３０は、シャフト１３１と、シャフトの周囲に設けられたブレード１３２とを備える。スクリュー１３０が、中心軸１３０ＡＸを中心に回転することにより、バレル１２０内のペレット２０１が、バレル内の上流から下流に押し出される。ブレード１３２は、らせん状の構造を有し、従ってスクリュー１３０の回転によりバレル１２０の内容物を下流に押し出すことができる。図１の例では、スクリュー１３０のブレード１３２のらせんのピッチは一定である。
【００１８】
押出機のバレル１２０内には、スクリュー１３０のシャフト１３１の太さにより、供給部１２０Ｆ、圧縮部１２０Ｃ、及び計量部１２０Ｍが、上流側からこの順に規定される。供給部１２０Ｆは、供給工程によりバレル内に供給されたペレット２０１を、圧縮部に供給する部分であり、圧縮部１２０Ｃは、ペレット２０１を加圧し且つ加熱し、それによりペレット２０１を均一な溶融樹脂にする部分であり、計量部１２０Ｍは、溶融樹脂を、押出機よりさらに下流の工程に一定の流速で押し出す部分である。
【００１９】
圧縮部１２０Ｃにおいては、シャフト１３１は、上流側で細く下流側で太いテーパー形状である。圧縮部１２０Ｃでは、スクリュー１３０がこのようなテーパー形状のシャフト１３１を備え、且つブレード１３２のらせんのピッチが一定であることにより、樹脂が下流に押し出されるのに伴い樹脂が圧縮される。供給部１２０Ｆから、樹脂を一定の供給速度で安定的に圧縮部に供給し、且つ圧縮部において圧縮とバレル１２０の外側からの適切な加熱を行うことにより、ペレット状の樹脂を均一に加熱し溶融させることができる。その結果、空気の混入等が少なく且つ未溶融のゲル等の混入が少ない、良好な溶融状態の樹脂の押出を達成することができる。
【００２０】
供給部１２０Ｆ及び計量部１２０Ｍにおいては、シャフト１３１は、一定の太さを有する。かかる一定の太さのシャフトを備える構成は、一定の流速で押出を行うことを意図した構成である。例えば計量部１２０Ｍでは、シャフト１３１の太さが一定であり、且つブレード１３２のらせんのピッチが一定であることにより、一定の流速で樹脂をバレル吐出口１２９から押出すことができる。
【００２１】
〔押出工程における製造方法の特徴〕
本発明の光学フィルムの製造方法では、押出工程に用いるバレルとして、供給部におけるその内壁に溝を有するものを用いる。
加えて、押出工程に際して、供給部における、バレル内壁の温度ＴＦは、下記式（１）：
Ｔｇ＋９０℃≦ＴＦ≦Ｔｇ＋１８０℃    ・・・（１）
を満たすよう調整される。式（１）中、Ｔｇは樹脂のガラス転移温度である。
さらに、本発明の製造方法では、温度ＴＦにおける、供給部におけるバレル内壁材料であって溝を有しない表面形状を有するものと、ペレットとの、動摩擦係数μＦが、０．５以下である。
【００２２】
供給部では、圧縮部における適切な圧縮及び加熱を達成するため、樹脂のペレットを一定の流速で下流に押出し、圧縮部に安定的に供給することが求められる。温度ＴＦが式（１）を満たすことにより、供給部における樹脂のバレル及びスクリューへの溶着等の不所望な現象を低減することができるので、それにより円滑な押出を達成することが期待される。しかしながら、光学フィルムの材料として近年提案されている新しい樹脂の中には、ペレット状に成形した場合において、式（１）を満たす範囲のＴＦで、バレル内壁表面を構成する金属材料等の材料との動摩擦係数（動摩擦係数μＦに対応）が、従来用いられている樹脂に比べて非常に低い０．５以下といった値となる場合がある。そのようなペレットを押出す場合、バレル内壁とペレットとの間の摩擦係数が小さいことに起因して、圧縮部への円滑な押出しが困難となり得る。本発明者が見出したところによれば、このような場合において、バレル供給部におけるバレル内壁に溝を有することにより、円滑な押出が可能になる。
【００２３】
式（１）に関し、温度ＴＦは、（Ｔｇ＋９０）℃、好ましくは（Ｔｇ＋１１０）℃以上、より好ましくは（Ｔｇ＋１３０）℃以上であり、（Ｔｇ＋１８０）℃以下、好ましくは（Ｔｇ＋１７５）℃以下、より好ましくは（Ｔｇ＋１７０）℃以下である。温度ＴＦが前記好ましい範囲内であることにより、供給部における樹脂のバレル及びスクリューへの溶着等の不所望な現象を、さらに良好に低減することができる。
【００２４】
押出工程に際しての、圧縮部におけるバレル内壁の温度ＴＣ、及び計量部におけるバレル内壁の温度ＴＭは、特に限定されず、押出工程の実施に適した温度に適宜調整しうる。具体的には、圧縮部におけるバレル内壁の温度ＴＣは、好ましくは（Ｔｇ＋１２０）℃以上、より好ましくは（Ｔｇ＋１４０）℃以上であり、好ましくは（Ｔｇ＋２１０）℃以下、より好ましくは（Ｔｇ＋２００）℃以下である。計量部におけるバレル内壁の温度ＴＭは、好ましくは（Ｔｇ＋１２０）℃以上、より好ましくは（Ｔｇ＋１４０）℃以上であり、好ましくは（Ｔｇ＋２１０）℃以下、より好ましくは（Ｔｇ＋２００）℃以下である。
【００２５】
バレル内壁の温度は、バレルの外側からの、加熱装置による加熱により調整しうる。図１の例を参照して具体的に説明すると、バレル１２０の供給部１２０Ｆ、圧縮部１２０Ｃ、及び計量部１２０Ｍのそれぞれにおいて、バレルの外側に、適切な加熱装置（不図示）を配置し、それによりバレルを加熱することにより、バレル内壁の温度を所望の温度に昇温しうる。さらに、熱電対等の温度測定装置をバレル内壁表面又はその近傍に設け、バレル内壁の温度をモニターし、モニターされた温度に基づいて加熱装置の出力を調整することにより、バレル内壁の温度を所望の値に調整することができる。
【００２６】
供給部内壁の溝の形状及び向きは、供給部での円滑な押出を達成できる任意の向きとしうる。例えば、溝は直線状でもよく、曲線状でもよい。直線状の溝の場合、その向きは例えばバレルの中心軸と並行な方向としうる。かかる向きの直線状の溝を採用した場合、摩擦係数の低いペレットの円滑な押出を行うことができ、且つ、溝内にペレットが詰まりにくく、さらに、バレルのメンテナンスにおいて、溝内部に詰まった樹脂の除去を容易に行うことができる。
【００２７】
図１〜図２の例では、バレル１２０は、その供給部１２０Ｆの内壁に溝１２２を有する。溝１２２は、その長さ方向がスクリュー１３０の中心軸１３０ＡＸに平行な方向に延長する。溝１２２は、図２に示す通りバレル１２０の内壁の周方向において均等になるよう、８本設けられている。この例において、溝１２２の長さは、供給部１２０Ｆの全長にわたる長さであるが、本発明はこれに限られず、溝の長さは、供給部の一部のみにわたる長さでもよく、供給部から圧縮部にわたる長さであってもよい。溝の効果発現の観点からは、溝の長さは、供給部の全長にわたる長さであることが好ましい。図１〜２の例では、溝の断面形状は、幅１２２Ｗ及び深さ１２２Ｄを有する矩形の形状であるが、本発明はこれに限られず、溝の断面形状は、半円形、Ｕ字型の任意の形状としうる。溝１２２の幅１２２Ｗ及び深さ１２２Ｄのそれぞれは、ペレットの円滑な押出を行うことができるよう適宜調整しうる。例えば、ペレットの長径の平均値に対して０．５〜１．５倍程度としうる。
【００２８】
バレルを構成する材料は、通常はステンレス鋼等の金属であり、特に、ＨＣｒステンレス鋼（表面に硬質クロムめっき処理を施したステンレス鋼）が、耐圧性及び表面における耐擦傷性等の観点から好ましい。また、バレル内部観察のため、バレルの一部が、硬質ガラス、石英ガラス等の透明な材料であってもよい。
【００２９】
バレルの内部の寸法は、押出工程に適した寸法を適宜選択しうる。例えば、内径４０ｍｍのスクリューを使用する場合のバレルの長さＬは、１，１２０〜１，３６０ｍｍとしうる。バレルの径Ｄに対するバレルの長さＬの比即ちＬ／Ｄは、２８〜３４としうる。
【００３０】
本発明の製造方法において、動摩擦係数μＦは、０．５０以下であり、０．４０以下、あるいは０．３０以下といった値としうる。μＦがこのように小さい値であっても、本発明によれば、円滑な押出が可能であり、従って円滑な光学フィルムの製造を行いうる。動摩擦係数μＦの下限は、特に限定されないが例えば０．１以上としうる。
【００３１】
動摩擦係数μＦは、温度ＴＦにおける動摩擦係数であり、且つ、供給部におけるバレル内壁材料であって溝を有しない表面形状を有するものと、ペレットとの動摩擦係数である。「供給部におけるバレル内壁材料」とは、供給部におけるバレル内壁そのもの、またはペレットとの動摩擦係数の測定において供給部におけるバレル内壁と同等の性質を有する材料である。例えば、バレルの内壁の大部分がＨＣｒステンレス鋼により構成されている場合、ＨＣｒステンレス鋼の板材を、「供給部におけるバレル内壁材料」として使用しうる。また、「供給部におけるバレル内壁材料であって溝を有しない表面形状を有するもの」とは、供給部におけるバレル内壁材料であって、溝を有しない他は、供給部におけるバレル内壁の表面と同等の表面粗さを有するものである。表面粗さは、算術平均粗さにより規定しうる。バレルの内壁の表面の算術平均粗さＲａは、好ましくは０．８〜１．６μｍとしうるので、「供給部におけるバレル内壁材料であって溝を有しない表面形状を有するもの」の算術平均粗さＲａも、それと同等のものとしうる。表面粗さは、粗さ測定器（例えば、ミツトヨ製  小型表面粗さ測定器  サーフテストＳＪ３１０）にて測定しうる。
【００３２】
動摩擦係数μＦの測定は、本発明の実施に用いるペレット、及び供給部におけるバレル内壁材料であって溝を有しない表面形状を有するものを用いた測定系において測定しうる。動摩擦係数μＦの測定系を、図３を参照して説明する。図３は、動摩擦係数μＦの測定装置を概略的に示す縦断面図である。図３において、測定装置３００は、円盤状の回転テーブル３１０、回転テーブル３１０の上面に載置された円盤状の金属板３２０、及び金属板３２０の上側に設置されたプローブ３３０を備える。回転テーブル３１０は、ベース３１１と、金属板３２０を把持する把持子３１２とを備え、複数の把持子３１２は中心軸３１０ＡＸに向かって付勢された状態で金属板３２０に圧接され、それにより金属板３２０は回転テーブル３１０に固着される。回転テーブル３１０はさらにシャフト３１３を備える。適切な回転装置（不図示）により、シャフト３１３を介して回転テーブル３１０に回転力を与えると、回転テーブルは中心軸３１０ＡＸを中心に回転する。測定装置３００はさらに温度調整装置（不図示）を含み、それにより、金属板３２０の温度が一定の所望の温度に保たれる。金属板３２０は、供給部におけるバレル内壁材料であって溝を有しない表面形状を有するものに相当する。プローブ３３０は、ペレット２０１を収容する円筒３３１、及び円筒３３１の内部に設置された荷重トランスデューサー３３２を備え、これらにより、ペレット２０１を、金属板３２０に対して一定の圧力で接触させる。金属板３２０の温度を温度ＴＦに保ち、回転テーブル３１０を軸３１０ＡＸを中心に回転させ、トランスデューサー３３２でペレット２０１に圧力を加え、圧力とシャフト３１３へのトルクとを測定し、これらの測定結果から、動摩擦係数μＦを求めることができる。
【００３３】
押出工程に用いるスクリューは、供給部におけるそのシャフトの内部に空隙を有するものとしうる。本発明の製造方法において、押出工程は、空隙に流体を存在させ、流体を介してスクリューのシャフトの表面温度ＴＳを、下記式（２）：
Ｔｇ−１０℃≦ＴＳ≦Ｔｇ＋６０℃      ・・・（２）
を満たす範囲に調節することを含むことが好ましい。
【００３４】
上に述べたＴＦの調節に加え、ＴＳの調節を行うと、供給部におけるバレル内壁の温度とは独立して、供給部におけるスクリュー表面の温度も、ペレットの押出に適した温度に調整することができ、それにより、さらに円滑に押出を行うことができる。ＴＳの下限は、好ましくは（Ｔｇ−１０）℃、より好ましくは（Ｔｇ−５）℃としうる。ＴＳの上限は、好ましくは（Ｔｇ＋６０）℃、より好ましくは（Ｔｇ＋５５）℃としうる。
【００３５】
シャフト内の空隙に存在させる流体の例としては、熱媒体油及び水等の熱媒体が挙げられる。流体として、水等の沸点の低い物質を用いる場合、常圧では所望の加熱温度において気化しうる。その場合、当該流体は、加圧した状態で用いるか、蒸気の状態で用いる。熱媒体油の例としては、シリコーン油、フッ素系不活性液体、合成系有機熱媒体油等が挙げられる。温度ＴＳは、適切な温度測定手段により測定しうる。例えば、シャフト表面に熱電対を接触させることにより測定しうる。より具体的には、装置の操作に先立って又は装置の操作中に、バレルに設けた開閉可能な窓を通してシャフト表面に熱電対を接触させ、温度ＴＳを測定しうる。
【００３６】
図１〜図２の例では、スクリュー１３０は、供給部１２０Ｆに対応する位置であって、且つ中心軸１３０ＡＸに沿った位置に、空隙１３９を有する。空隙１３９は、スクリュー１３０の根元に開口し、そこからヒーター等の温度調節装置（不図示）と連通する構成としうる。熱媒体としての流体は、空隙１３９内に単に充填してもよく、空隙１３９と温度調節装置とを循環するよう流通させてもよい。温度調節装置において流体の温度を調節することにより、温度ＴＳを所望の温度に調節することができる。空隙１３９の長さは、供給部１２０Ｆの全長にわたる長さであるが、本発明はこれに限られず、空隙の長さは、供給部の一部のみにわたる長さでもよく、供給部から圧縮部にわたる長さであってもよい。空隙の効果発現の観点からは、空隙の長さは、供給部の全長にわたる長さであることが好ましい。
【００３７】
〔押出工程より下流の工程〕
押出工程において溶融され押し出された樹脂を、さらに、バレル吐出口に連結されたダイ等の適切な装置に通し、フィルム状の形状に成形することにより、溶融押出成形による光学フィルムの製造を達成することができる。樹脂を連続的に供給することにより、溶融押出成形による光学フィルムの製造を連続的に行うことができ、その結果、光学フィルムとして長尺状のフィルムを得ることができる。「長尺状」のフィルムとは、フィルムの幅に対して、例えば５倍以上の長さを有するものをいい、好ましくは１０倍若しくはそれ以上の長さを有し、具体的にはロール状に巻き取られて保管又は運搬される程度の長さを有するものをいう。フィルムの幅に対する長さの割合の上限は、特に限定されないが、例えば１００，０００倍以下としうる。
【００３８】
本発明の製造方法では、押出工程が、上記特定の特徴を有することにより、摩擦係数が小さい樹脂ペレットであっても円滑な押出を行うことができ、良好な光学フィルムの製造を効率的に行うことができる。具体的には、樹脂として、高い耐熱性、耐屈曲性等の良好な性質を有する一方、動摩擦係数μＦが小さく、供給部における安定した樹脂の搬送が困難である樹脂を材料として採用した場合であっても、かかる樹脂を、供給部から圧縮部へ円滑に押し出し、空気の混入等が少なく且つ未溶融のゲル等の混入が少ない、良好な溶融状態の樹脂の押出を達成することができる。かかる円滑な押出により溶融樹脂をダイに供給し、成形を行うことにより、良好な光学フィルムの製造を効率的に行うことができる。
【００３９】
〔ペレット状の樹脂〕
本発明の製造方法においては、光学フィルムの材料として、ペレット状の樹脂を使用する。「ペレット状」の樹脂とは、供給工程において固体である、粒状の形状の樹脂である。ペレットの具体的な形状は、ストランドを切断して得られる概略円筒形の形状が一般的であるが、本発明はこれに限られず、任意の形状のペレットを使用しうる。例えば、球形、楕円球形、直方体といった各種の形状、及びこれらの混合物としうる。また例えば、樹脂をこれらの形状に成形する際に生じた破砕物を、ペレットの範疇に含めてもよい。
【００４０】
ペレットの寸法は、本発明の製造方法に適した寸法に適宜調整しうる。適切な流動性を得る観点及び取扱いの容易さの観点から、ペレットの寸法は、その長径の数平均で、２ｍｍ〜５ｍｍであることが好ましい。
【００４１】
本発明において用いるペレット状の形状を有する樹脂は、重合体と、必要に応じて含みうる任意成分とを含むものとしうる。樹脂を構成する重合体の例としては、脂環式構造含有重合体、セルロース系重合体、ポリエチレンテレフタレート系重合体、アクリル系重合体、及びこれらの混合物からなる群より選択される重合体が挙げられる。
【００４２】
脂環式構造含有重合体の例としては、結晶性を有する脂環式構造含有重合体、及び非結晶性の脂環式構造含有重合体が挙げられる。この中でも特に、結晶性を有する脂環式構造含有重合体を、本発明の製造方法において好ましく用いうる。即ち、結晶性を有する脂環式構造含有重合体は、高い耐熱性、耐屈曲性等の良好な性質を有する一方、かかる重合体を含む樹脂のペレットは、金属等の他の材料との摩擦係数が、従来用いられている樹脂に比べて非常に低い場合がある。そのようなペレットを採用した場合、従来の光学フィルムの製造方法においては押出工程の実施が困難であったが、本発明の製造方法を適用することにより、そのような樹脂のペレットでも、容易に押出工程を実施することができる。したがって、結晶性を有する脂環式構造含有重合体を含む樹脂のペレットを材料として本発明の製造方法に適用することにより、結晶性を有する脂環式構造含有重合体の好ましい性質を享受しながら、且つ、良好な光学フィルムの製造を効率的に行うことができる。
【００４３】
ここで、結晶性を有する重合体とは、融点Ｍｐを有する重合体をいう。また、融点Ｍｐを有する重合体とは、すなわち、示差走査熱量計（ＤＳＣ）で融点Ｍｐを観測することができる重合体をいう。
【００４４】
結晶性を有する脂環式構造含有重合体としては、例えば、下記の重合体（α）〜重合体（δ）が挙げられる。これらの中でも、耐熱性に優れる光学フィルムが得られ易いことから、結晶性を有する脂環式構造含有重合体としては、重合体（β）が好ましい。
重合体（α）：環状オレフィン単量体の開環重合体であって、結晶性を有するもの。
重合体（β）：重合体（α）の水素化物であって、結晶性を有するもの。
重合体（γ）：環状オレフィン単量体の付加重合体であって、結晶性を有するもの。
重合体（δ）：重合体（γ）の水素化物等であって、結晶性を有するもの。
【００４５】
具体的には、結晶性を有する脂環式構造含有重合体としては、ジシクロペンタジエンの開環重合体であって結晶性を有するもの、及び、ジシクロペンタジエンの開環重合体の水素化物であって結晶性を有するものがより好ましく、ジシクロペンタジエンの開環重合体の水素化物であって結晶性を有するものが特に好ましい。ここで、ジシクロペンタジエンの開環重合体とは、全構造単位に対するジシクロペンタジエン由来の構造単位の割合が、通常５０重量％以上、好ましくは７０重量％以上、より好ましくは９０重量％以上、更に好ましくは１００重量％の重合体をいう。
【００４６】
ジシクロペンタジエンの開環重合体の水素化物は、ラセモ・ダイアッドの割合が高いことが好ましい。具体的には、ジシクロペンタジエンの開環重合体の水素化物における繰り返し単位のラセモ・ダイアッドの割合は、好ましくは５１％以上、より好ましくは７０％以上、特に好ましくは８５％以上である。ラセモ・ダイアッドの割合が高いことは、シンジオタクチック立体規則性が高いことを表す。よって、ラセモ・ダイアッドの割合が高いほど、ジシクロペンタジエンの開環重合体の水素化物の融点が高い傾向がある。
ラセモ・ダイアッドの割合は、後述する実施例に記載の１３Ｃ−ＮＭＲスペクトル分析に基づいて決定できる。
【００４７】
結晶性を有する脂環式構造含有重合体は、光学フィルムを製造するよりも前においては、結晶化していなくてもよい。しかし、光学フィルムが製造された後においては、当該光学フィルムに含まれる結晶性を有する脂環式構造含有重合体は、通常、結晶化していることにより、高い結晶化度を有することができ、それに基づく耐熱性等の有利な効果を得ることができる。具体的な結晶化度の範囲は所望の性能に応じて適宜選択しうるが、好ましくは１０％以上、より好ましくは１５％以上である。結晶化度は、Ｘ線回折法によって測定しうる。
【００４８】
前記のような結晶性を有する脂環式構造含有重合体は、例えば、国際公開第２０１６／０６７８９３号に記載の方法により、製造しうる。
【００４９】
結晶性を有する脂環式構造含有重合体の重量平均分子量（Ｍｗ）は、好ましくは１０，０００以上、より好ましくは１５，０００以上、特に好ましくは２０，０００以上であり、好ましくは１００，０００以下、より好ましくは８０，０００以下、特に好ましくは５０，０００以下である。このような重量平均分子量を有する重合体は、機械的強度、成形加工性及び耐熱性のバランスに優れる。
【００５０】
結晶性を有する脂環式構造含有重合体の融点Ｍｐは、好ましくは２００℃以上、より好ましくは２３０℃以上であり、好ましくは２９０℃以下である。このような融点Ｍｐを有する結晶性を有する重合体を用いることによって、成形性と耐熱性とのバランスに更に優れた光学フィルムを得ることができる。
【００５１】
結晶性を有する脂環式構造含有重合体のガラス転移温度Ｔｇは、好ましくは８０℃以上、より好ましくは８５℃以上、更に好ましくは９０℃以上であり、好ましくは２５０℃以下、より好ましくは１７０℃以下である。ガラス転移温度がこのような範囲にある重合体は、高温下での使用における変形及び応力が生じ難く、耐熱性に優れる。
【００５２】
結晶性を有する脂環式構造含有重合体の分子量分布（Ｍｗ／Ｍｎ）は、好ましくは１．２以上、より好ましくは１．５以上、特に好ましくは１．８以上であり、好ましくは３．５以下、より好ましくは３．４以下、特に好ましくは３．３以下である。分子量分布が前記範囲の下限値以上であることにより、重合体の生産性を高め、製造コストを抑制できる。また、上限値以下であることにより、低分子成分の量が小さくなるので、高温曝露時の緩和を抑制して、光学フィルムの安定性を高めることができる。
【００５３】
重合体の重量平均分子量Ｍｗ及び数平均分子量Ｍｎは、溶媒としてシクロヘキサン（樹脂が溶解しない場合にはトルエン）を用いたゲル・パーミエーション・クロマトグラフィー（以下、「ＧＰＣ」と略す。）により、ポリイソプレン換算（溶媒がトルエンのときは、ポリスチレン換算）の値で測定しうる。または、重合体の重量平均分子量Ｍｗ及び数平均分子量Ｍｎは、溶媒としてテトラヒドロフランを用いたＧＰＣにより、ポリスチレン換算の値で測定しうる。
【００５４】
ペレットを構成する樹脂における、結晶性を有する脂環式構造含有重合体の割合は、耐熱性及び耐屈曲性に特に優れた光学フィルムを得る観点から、所望の割合に調整しうる。かかる割合は、好ましくは８０重量％〜１００重量％、より好ましくは９０重量％〜１００重量％、更に好ましくは９５重量％〜１００重量％、特に好ましくは９８重量％〜１００重量％である。
【００５５】
セルロース系重合体の例としてはトリアセチルセルロース（Ｔｇ（ガラス転移温度）：１６０〜１８０℃）が挙げられる。ポリエチレンテレフタレート系重合体の例としてはポリエチレンテレフタレート（Ｔｇ：７０℃、Ｔｃ：２５０〜２５５℃）が挙げられる。アクリル系重合体の例としてはポリメタクリル酸メチル（Ｔｇ：９０℃）、ポリメタクリル酸エチル（Ｔｇ：１００℃）が挙げられる。
【００５６】
ペレットを構成する樹脂は、前記した重合体に組み合わせて、任意の成分を含んでいてもよい。任意の成分の例としては、無機微粒子；酸化防止剤、熱安定剤、紫外線吸収剤、近赤外線吸収剤等の安定剤；滑剤、可塑剤等の樹脂改質剤；染料や顔料等の着色剤；及び帯電防止剤が挙げられる。これらの任意の成分としては、１種類を単独で用いてもよく、２種類以上を任意の比率で組み合わせて用いてもよい。ただし、本発明の効果を顕著に発揮させる観点からは、任意の成分の含有割合は少ないことが好ましい。例えば、任意の成分の合計の割合は、重合体の１００重量部に対して、２０重量部以下が好ましく、１５重量部以下がより好ましく、１０重量部以下が更に好ましく、５重量部以下が特に好ましい。また、樹脂に含まれる任意の成分が少ないことにより、任意の成分のブリードアウトを抑制することができる。
【００５７】
〔光学フィルム〕
本発明の製造方法により得られる光学フィルムは、液晶表示装置、有機エレクトロルミネッセンス表示装置等の表示装置、タッチパネル付き表示装置、太陽電池等といった各種の光学的な装置を構成する部材として有用に用いうる。
【実施例】
【００５８】
以下、実施例を示して本発明について具体的に説明する。ただし、本発明は以下に示す実施例に限定されるものではなく、本発明の特許請求の範囲及びその均等の範囲を逸脱しない範囲において任意に変更して実施しうる。
以下の説明において、量を表す「％」及び「部」は、別に断らない限り重量基準である。また、以下に説明する操作は、別に断らない限り、常温及び常圧の条件において行った。
【００５９】
〔評価方法〕
（分子量の測定方法）
重合体の重量平均分子量及び数平均分子量を、テトラヒドロフランを溶離液とするゲル・パーミエーション・クロマトグラフィーによる標準ポリスチレン換算値として３８℃（ジシクロペンタジエンの開環重合体及びその水素化物）において測定した。測定装置としては、東ソー社製ＨＬＣ８３２０ＧＰＣを用いた。
【００６０】
（ガラス転移温度及び融点の測定）
示差操作熱量計（ＤＳＣ）を用いて、１０℃／分で昇温して試料のガラス転移温度Ｔｇ及び融点Ｍｐをそれぞれ求めた。
【００６１】
（重合体のラセモ・ダイアッドの割合の測定方法）
オルトジクロロベンゼン−ｄ４／トリクロロベンゼン−ｄ３（混合比（重量基準）１／２）を溶媒として、２００℃で、ｉｎｖｅｒｓｅ−ｇａｔｅｄ  ｄｅｃｏｕｐｌｉｎｇ法を適用して、重合体の１３Ｃ−ＮＭＲ測定を行った。この１３Ｃ−ＮＭＲ測定の結果において、オルトジクロロベンゼン−ｄ４の１２７．５ｐｐｍのピークを基準シフトとして、メソ・ダイアッド由来の４３．３５ｐｐｍのシグナルと、ラセモ・ダイアッド由来の４３．４３ｐｐｍのシグナルとを同定した。これらのシグナルの強度比に基づいて、重合体のラセモ・ダイアッドの割合を求めた。
【００６２】
（重合体の水素化率の測定方法）
重合体の水素化率を、オルトジクロロベンゼン−ｄ４を溶媒として、１４５℃で、１Ｈ−ＮＭＲ測定により測定した。
【００６３】
（表面粗さ）
表面粗さは、粗さ測定器（ミツトヨ製  小型表面粗さ測定器  サーフテストＳＪ３１０）にて測定した。
【００６４】
〔製造例１：結晶性を有する脂環式構造含有重合体を含む樹脂の製造〕
金属製の耐圧反応器を、充分に乾燥した後、窒素置換した。この耐圧反応器に、シクロヘキサン１５４．５部、ジシクロペンタジエン（エンド体含有率９９％以上）の濃度７０％シクロヘキサン溶液４２．８部（ジシクロペンタジエンの量として３０部）、及び、１−ヘキセン１．９部を加え、５３℃に加温した。
【００６５】
テトラクロロタングステンフェニルイミド（テトラヒドロフラン）錯体０．０１４部を０．７０部のトルエンに溶解し、溶液を調製した。この溶液に、濃度１９％のジエチルアルミニウムエトキシド／ｎ−ヘキサン溶液０．０６１部を加えて１０分間攪拌して、触媒溶液を調製した。
この触媒溶液を耐圧反応器に加えて、開環重合反応を開始した。その後、５３℃を保ちながら４時間反応させて、ジシクロペンタジエンの開環重合体の溶液を得た。
得られたジシクロペンタジエンの開環重合体の数平均分子量（Ｍｎ）及び重量平均分子量（Ｍｗ）は、それぞれ、８，７５０及び２８，１００であり、これらから求められる分子量分布（Ｍｗ／Ｍｎ）は３．２１であった。
【００６６】
得られたジシクロペンタジエンの開環重合体の溶液２００部に、停止剤として１，２−エタンジオール０．０３７部を加えて、６０℃に加温し、１時間攪拌して重合反応を停止させた。ここに、ハイドロタルサイト様化合物（協和化学工業社製「キョーワード（登録商標）２０００」）を１部加えて、６０℃に加温し、１時間攪拌した。その後、濾過助剤（昭和化学工業社製「ラヂオライト（登録商標）＃１５００」）を０．４部加え、ＰＰプリーツカートリッジフィルター（ＡＤＶＡＮＴＥＣ東洋社製「ＴＣＰ−ＨＸ」）を用いて吸着剤と溶液を濾別した。
【００６７】
濾過後のジシクロペンタジエンの開環重合体の溶液２００部（重合体量３０部）に、シクロヘキサン１００部を加え、クロロヒドリドカルボニルトリス（トリフェニルホスフィン）ルテニウム０．００４３部を添加して、水素圧６ＭＰａ、１８０℃で４時間、水素化反応を行なった。これにより、ジシクロペンタジエンの開環重合体の水素化物を含む反応液が得られた。この反応液は、水素化物が析出してスラリー溶液となっていた。
【００６８】
前記の反応液に含まれる水素化物と溶液とを、遠心分離器を用いて分離し、６０℃で２４時間減圧乾燥して、結晶性を有するジシクロペンタジエンの開環重合体の水素化物２８．５部を得た。この水素化物の水素化率は９９％以上、ガラス転移温度Ｔｇは９３℃、融点Ｍｐは２６２℃、ラセモ・ダイアッドの割合は８９％であった。水素化物の重量平均分子量は、２７，０００〜３２，０００の範囲内であった。
【００６９】
得られたジシクロペンタジエンの開環重合体の水素化物１００部に、酸化防止剤（テトラキス〔メチレン−３−（３’，５’−ジ−ｔ−ブチル−４’−ヒドロキシフェニル）プロピオネート〕メタン；ＢＡＳＦジャパン社製「イルガノックス（登録商標）１０１０」）１．１部を混合した後、内径３ｍｍΦのダイ穴を４つ備えた二軸押出機（東芝機械社製「ＴＥＭ−３７Ｂ」）に投入した。二軸押出機を用いた熱溶融押出し成形により、樹脂をストランド状の成形体にした後、ストランドカッターにて細断して、結晶性の脂環式構造含有重合体を含む樹脂（ａ１）のペレットを得た。この樹脂（ａ１）は、結晶性を有する脂環式構造含有重合体としてジシクロペンタジエンの開環重合体の水素化物を含む樹脂である。
【００７０】
前記の二軸押出機の運転条件は、以下のとおりであった。
・バレル設定温度＝２７０℃〜２８０℃。
・ダイ設定温度＝２５０℃。
・スクリュー回転数＝１４５ｒｐｍ。
・フイーダー回転数＝５０ｒｐｍ。
【００７１】
〔実施例１〕
製造例１で得た樹脂（ａ１）のペレットを、溶融押出成形機に供給した。溶融押出成形機は、図１〜図２に概略的に示す押出機１００、及びその下流に接続されたＴダイを備えるものであった。
【００７２】
押出機１００としては、単軸可視化押出機（プラスチック工学研究所製、バレル内径Ｄ＝４０ｍｍ、バレル内長Ｌ＝１２００ｍｍ（即ちＬ／Ｄ＝３０））を用いた。
【００７３】
押出機のバレル１２０内には、そのスクリュー１３０のシャフト１３１の太さにより供給部１２０Ｆ、圧縮部１２０Ｃ、及び計量部１２０Ｍが規定され、これらの長さは、それぞれ、４００ｍｍ、４００ｍｍ及び４００ｍｍであった。
【００７４】
押出機１００のバレル１２０としては、その供給部１２０Ｆの内壁に溝１２２を有するものを用いた。溝１２２は、その長さ方向がスクリュー１３０の中心軸１３０ＡＸと平行に延長し、図２に示す通りバレル１２０の内壁の周方向において均等になるよう、８本設けた。溝１２２の長さは、供給部１２０Ｆの全長にわたる長さであり、溝１２２の幅１２２Ｗは１ｍｍであり、深さ１２２Ｄは０．５ｍｍであった。バレル１２０の内壁は、一部分はバレル内観察のための、硬質ガラス（パイレックス（登録商標））製の観察窓であり、それ以外の大部分（面積８０％以上）は、ＨＣｒステンレス鋼であった。バレル１２０の内壁であって溝１２２及び観察窓部分以外の部分の算術平均粗さＲａは、１．２μｍであった。
【００７５】
押出機１００のホッパー１１０に、ペレット２０１を投入した。スクリュー１３０を３０ｒｐｍで回転させることにより、ペレット２０１を、バレル１２０の上流側から下流側に押し出す、押出工程を実施した。バレル１２０、及びスクリュー１３０内の空隙１３９に充填された熱媒体油（合成系有機熱媒体油、松村石油製、商品名「バーレルサーム３００」）を一定の温度に調整することにより、ペレット２０１を加熱し溶融させた。温度は、供給部１２０Ｆにおけるバレル内壁温度ＴＦを２３０℃、圧縮部１２０Ｃにおけるバレル内壁温度ＴＣを２７０℃、計量部１２０Ｍにおけるバレル内壁温度ＴＭを２８５℃とした。各部におけるバレル内壁温度の調整は、バレル外側に設けた加熱装置によりバレルを加熱し、バレル内壁表面近傍に設けた熱電対によりバレル内壁の温度をモニターし、モニターされた温度に基づいて加熱装置の出力を調整することにより行った。また、空隙１３９内の熱媒体油の温度を１２０℃に調整し、それにより供給部１２０Ｆにおけるシャフト１３１の表面温度ＴＳを１１２℃とした。シャフト１３１の表面温度ＴＳは、押出機の操作に先立って、バレル１２０に設けた開閉可能な窓を通してシャフト１３１表面に熱電対を接触させることにより測定した。溶融された樹脂はバレル吐出口１２９から吐出された。吐出された樹脂をダイに供給し、ダイからフィルムの形状に押し出すことにより、光学フィルムを連続的に製造した。
【００７６】
押出工程において、押出の状態を、下記の観点から観察し評価した。評価結果を表２に示す。
（Ａ）供給部１２０Ｆにおける樹脂の溶着の有無
（Ｂ）スクリュー過負荷（トルク６０Ｎ・ｍ超）による押出機停止の有無
（Ｃ）バレル吐出口１２９から吐出された樹脂中における未溶融ゲルの有無
（Ｄ）押し出し量（ｋｇ／ｈｒ）
（Ｅ）押出状況の総合評価：（Ａ）〜（Ｃ）の全てが「無し」であれば、「良好」と評価。それ以外は「不良」と評価。
【００７７】
さらに、図３に概略的に示す測定装置を用いて、動摩擦係数μＦの測定を行った。図３において、測定装置３００は、円盤状の回転テーブル３１０、回転テーブル３１０の上面に載置された円盤状の金属板３２０、及び金属板３２０の上側に設置されたプローブ３３０を備える。複数の把持子３１２を、中心軸３１０ＡＸに向かって付勢された状態で金属板３２０に圧接し、それにより金属板３２０を回転テーブル３１０に固着した。金属板３２０としては、ペレット２０１に対する摩擦係数の発現に関し、押出工程において用いたバレル１２０の内壁と同等の材質のものを選択した。即ち、回転テーブル３２０としては、ＳＵＳ３０４の上面に硬質クロムめっき処理を施したものを用いた。回転テーブル３２０の上面の算術平均粗さＲａは１．２μｍであり、ビッカース硬度は約１，１００Ｈｖであった。温度調整装置（不図示）を用い、金属板３２０の温度をＴＦ（即ち実施例１の場合２３０℃）に保った。円筒３３１内に、層をなす程度の量のペレット２０１を入れ、その上部にトランスデューサー３３２をセットし、ペレット２０１の層と金属板３２０の上面との界面に、２Ｎの圧力を加えた。この状態で、回転テーブル３１０を、周速０．０３ｃｍ／ｓで回転させた。この状態で、軸部３４２へのトルクを測定することにより、動摩擦係数μＦを測定した。
【００７８】
〔実施例２〜３、比較例１、及び比較例４〕
下記の変更点の他は、実施例１と同じ操作により、光学フィルムの製造及び評価並びに摩擦係数の測定を行った。結果を表２に示す。
・供給部１２０Ｆにおけるバレル内壁温度ＴＦ、並びに空隙１３９内の熱媒体油の温度及び供給部におけるスクリューシャフト表面温度ＴＳを、表１に示す通り変更した。摩擦係数の測定に際しての回転テーブル３２０の温度は、供給部１２０Ｆにおけるバレル内壁温度ＴＦと同じ温度とした。
【００７９】
〔比較例２〕
下記の変更点の他は、実施例１と同じ操作により、光学フィルムの製造及び評価並びに摩擦係数の測定を行った。結果を表２に示す。
・供給部１２０Ｆにおけるバレル内壁温度ＴＦ、並びに空隙１３９内の熱媒体油の温度及び供給部におけるスクリューシャフト表面温度ＴＳを、表１に示す通り変更した。摩擦係数の測定に際しての回転テーブル３２０の温度は、供給部１２０Ｆにおけるバレル内壁温度ＴＦと同じ温度とした。
・バレル１２０として、その内壁に溝１２２を有さないものを用いた。
【００８０】
〔比較例３〕
下記の変更点の他は、実施例１と同じ操作により、光学フィルムの製造及び評価並びに摩擦係数の測定を行った。結果を表２に示す。
・供給部１２０Ｆにおけるバレル内壁温度ＴＦを、表１に示す通り変更した。摩擦係数の測定に際しての回転テーブル３２０の温度は、供給部１２０Ｆにおけるバレル内壁温度ＴＦと同じ温度とした。
・空隙１３９内の熱媒体油の温度の調節を行わなかった。
・バレル１２０として、その内壁に溝１２２を有さないものを用いた。
【００８１】
【表１】
2020163627.tif 000003
【００８２】
【表２】
2020163627.tif 000004
１）ペレットが溶融してしまい、測定ができなかった。
２）一定の押出量での押出ができなかったので、押出量の測定ができなかった。
【００８３】
実施例及び比較例の結果から明らかな通り、バレル内壁とペレットとの摩擦係数が０．５以下と低い場合における押出でも、供給部におけるバレル内壁の温度を特定の範囲に調整し、それによりバレル内壁に接するペレットの温度を特定の範囲に測定し、且つバレルとしてその内壁に溝を有するものを使用することにより、スクリューの回転を押出のための力として良好にペレットに伝達し、良好な押出を達成することができる。
【符号の説明】
【００８４】
１００：押出機
１１０：ホッパー
１１１：上部開口
１１２：下部開口
１２０：バレル
１２０Ｃ：圧縮部
１２０Ｆ：供給部
１２０Ｍ：計量部
１２１：樹脂投入口
１２２：溝
１２２Ｄ：深さ
１２２Ｗ：幅
１２９：吐出口
１３０：スクリュー
１３０ＡＸ：中心軸
１３１：シャフト
１３２：ブレード
１３９：空隙
２０１：ペレット
３００：測定装置
３１０：回転テーブル
３１０ＡＸ：中心軸
３１１：ベース
３１２：把持子
３１３：シャフト
３２０：金属板
３３０：プローブ
３３１：円筒
３３２：荷重トランスデューサー
【図１】
2020163627.tif 000005
【図２】
2020163627.tif 000006
【図３】
2020163627.tif 000007